(57)【要約】【課題】透明フィルムの透光性を維持したまま、優れた導電性を持ち電磁波の遮蔽に利用でき、他基材との貼り合わせで気泡が混入することのない、透明導電性フィルムとその製造方法を提供する。【解決手段】透明フィルムの両面もしくは片面に、平均高さ０．１μｍ以下の多数の凹凸を形成する工程と、透明フィルムの凹凸を有する面に、導電性フィルムの導電性部分とは逆のパターンのレジスト層を形成する工程と、レジスト層を形成した面にめっき用触媒を付与する工程と、レジスト層を剥離する工程と、めっき処理により金属層を形成する工程と、金属層を黒化する工程とからなり、金属層の幅Ｗと金属層の高さＴとの比Ｗ／Ｔが、１≦Ｗ／Ｔ≦５００である透明導電性フィルムの製造方法、及び該製造方法により製造された透明導電性フィルム。【選択図】      図１
2006302998.tif 000002
【特許請求の範囲】
【請求項１】
透明フィルムの両面もしくは片面に、平均高さ０．１μｍ以下の多数の凹凸を形成する工程と、透明フィルムの凹凸を有する面に、導電性フィルムの導電性部分とは逆のパターンのレジスト層を形成する工程と、レジスト層を形成した面にめっき用触媒を付与する工程と、レジスト層を剥離する工程と、めっき処理により金属層を形成する工程と、金属層を黒化する工程とからなり、金属層の幅Ｗと金属層の高さＴとの比Ｗ／Ｔが、１≦Ｗ／Ｔ≦５００であることを特徴とする、透明導電性フィルムの製造方法。
【請求項２】
透明フィルムの両面もしくは片面の凹凸を、透明フィルムにフィラーを含有させることにより形成することを特徴とする、請求項１に記載の透明導電性フィルムの製造方法。
【請求項３】
フィラーと透明フィルムとの光の屈折率の差が、０．１５以下である請求項2に記載の透明導電性フィルムの製造方法。
【請求項４】
透明フィルムがポリエチレンテレフタレートであり、且つ、フィラーがシリカもしくはアルミナである、請求項２または３に記載の透明導電性フィルムの製造方法。
【請求項５】
請求項１〜４のいずれか1項に記載の透明導電性フィルムの製造方法によって製造されてなる透明導電性フィルム。
【発明の詳細な説明】
【技術分野】
【０００１】
本発明は、ＣＲＴやプラズマディスプレイパネルなどの表示面前面に配置されるフィルター、計測機器の表示部などに用いられる透光性電磁波シールド材としての透明導電性フィルム、およびその製造方法に関するものであり、より詳しくは、電磁波を遮蔽する働きを有し、かつ電子レンジや計測機器などの内部、ＣＲＴやプラズマディスプレイパネルなどの表示面を透視することができる透明導電性フィルムとその製造方法に関する。
【背景技術】
【０００２】
従来、十分な透光性を維持しながら、電磁波を遮蔽できる導電性フィルムを製造する方法としては、透明なガラスやプラスチック基板の表面に、例えばインジュウム−錫酸化物膜（ＩＴＯ膜）等の透明導電性膜を、蒸着やスパッタリング法などで薄膜形成したものや、透明なガラスやプラスチック基板の表面に、金属メッキや蒸着などにより、全面に金属薄膜を形成し、これをフォトリソグラフィー法等により加工して、微細な金属薄膜からなるメッシュを設けたものなどが知られている。
【０００３】
しかし、透明基板上にＩＴＯ膜を形成した透明導電性フィルムでは、透光性に優れているものの、金属薄膜をメッシュ状に有する透明導電性フィルムと比較して、導電性に劣り、十分な電磁波シールド性が得られない。一方、透明基板上に金属薄膜を形成し、これを加工してメッシュ状とする方法では、導電性には優れるものの、金属薄膜の大部分を除去することになるため、無駄が多く生産コストが高くなる、という欠点を持っている。
【０００４】
これらの問題を改善すべく、例えば特許文献１や特許文献２には、透明なフィルムやガラスなどの基材に、導電性インクや無電解めっき触媒を含有させたインクを、細線からなるパターン状に印刷した後、インク層の上へ金属メッキする方法が提案されている。しかしながら、この方法では線幅３０μｍ以下の細線によるパターンの作成は難しく線幅が太くなるために透光性が劣り、ディスプレイ用電磁波シールド材として用いた場合は画像の視認性に劣るという問題点がある。
【０００５】
またＰＤＰ用電磁波シールド材として用いるときには、赤外吸収フィルムなどと接着剤を用いて貼り合わせることになるが、この際に、上記手法による透明導電性フィルムでは、印刷後のインク層が厚く、印刷面の表面の凹凸が大きいので、接着剤を一方のフィルム表面に塗布し、他方のフィルムと貼り合わせたときに気泡が混入しやすく、その気泡が妨げとなって画像の視認性に劣るという問題があった。
【０００６】
一方、特許文献３には、透明基材と金属箔とを接着剤で積層した後に、金属箔をフォトリソグラフィー法でメッシュ状とする方法が提案されている。しかしながらこの方法では、線幅として２０μｍ以下のものができ透光性は良いものの、接着剤による反りが発生しやすい。また、先の方法と同じく、金属箔の厚みが１０μｍ以上であるために、表面の凹凸が大きくなり、他部材との貼り合わせのときに気泡が混入するなどの問題があった。
【０００７】
【特許文献１】特開昭６２−５７２９７号公報
【特許文献２】特開平２−５２４９９号公報
【特許文献３】特開２０００−１３７４４２号公報
【発明の開示】
【発明が解決しようとする課題】
【０００８】
本発明の目的は、透明フィルムの透光性を維持したまま、優れた導電性を持ち電磁波の遮蔽に利用できる透明導電性フィルムを提供することである。さらに詳しくは、他基材との貼り合わせで、気泡が混入することのない、透明導電性フィルムとその製造方法を提供することである。
【課題を解決するための手段】
【０００９】
本発明者らは、鋭意研究を進め、上記課題を解決するために、次のような構成の透明導電性フィルムを発明するに至った。つまり、本発明の透明導電性フィルムは、透明フィルムの両面もしくは片面に、平均高さ０．１μｍ以下の多数の凹凸を形成する工程と、透明フィルムの凹凸を有する面に、導電性フィルムの導電性部分とは逆のパターンのレジスト層を形成する工程と、レジスト層を形成した面にめっき用触媒を付与する工程と、レジスト層を剥離する工程と、めっき処理により金属層を形成する工程と、金属層を黒化する工程とからなり、金属層の幅Ｗと金属層の高さＴとの比Ｗ／Ｔが、１≦Ｗ／Ｔ≦５００であるように構成した。
【００１０】
また、上記発明において、透明フィルムの両面もしくは片面の凹凸を、透明フィルムにフィラーを含有させることにより形成しているように構成した。ここで、フィラーと透明フィルムとの光の屈折率の差が、０．１５以下であることが好ましい。また、透明フィルムがポリエチレンテレフタレートであり、且つ、フィラーがシリカもしくはアルミナであることが好ましい。
【発明の効果】
【００１１】
本発明によれば、透明フィルムの透光性を維持したまま、優れた導電性を持ち電磁波の遮蔽などに利用できる導電性フィルムを提供できる。さらに、他基材との張り合わせにおいて、金属層の剥がれや気泡の混入などがなく、少ない工程で歩留りよく、且つ安価に製造できる透明導電性フィルムとその製造方法を提供することができる。
【発明を実施するための最良の形態】
【００１２】
以下、本発明の実施形態について、図面を参照しながら、詳細に説明する。
図１は本発明の透明導電性フィルムの断面図であり、図２は本発明の透明導電性フィルム平面図である。また、図３〜５はこの透明導電性フィルムの製造工程を示す断面図である。この中で、１は透明フィルム、２は金属層、３はレジスト層である。
【００１３】
本発明の透明導電性フィルムは、平均高さ０．１μｍ以下の多数の凹凸を有する透明フィルム１の上に金属層がパターン状に形成されたものである（図１と図２参照）。本発明の透明導電性フィルムの製造方法は次のような工程からなる。まず、透明フィルム１の表面に、平均高さ０．１μｍ以下の多数の凹凸を形成する工程、次にこの透明フィルム１の上に、形成させたい金属層２のパターンとは逆のパターンのレジスト層３を形成する工程（図３）、続いて、このレジスト層３を形成した面にめっき用触媒４を付与する工程（図４）、レジスト層を剥離する工程（図５）、めっきにより金属層２を形成する工程、そして金属層２を黒化する工程である。
【００１４】
本発明で用いられる透明フィルム１としては、ポリエチレンテレフタレ−ト、ポリブチレンテレフタレ−ト、ポリエチレンナフタレ−ト、ポリエチレンテレフタレート‐イソフタレート共重合体、テレフタル酸‐シクロヘキサンジメタノール‐エチレングリコール共重合体などのポリエステル系樹脂、ナイロン６などのポリアミド系樹脂、ポリプロピレン、ポリメチルペンテンなどのポリオレフィン系樹脂、ポリアクリレート、ポリメタアクリレート、ポリメチルメタアクリレートなどのアクリル系樹脂、ＡＢＳ樹脂などのスチレン系樹脂、トリアセチルセルロースなどのセルロース系樹脂、イミド系樹脂、ポリカ−ボネ−トなどがある。これら樹脂の少なくとも１層からなるフィルム、シート、ボード状として使用するが、これら形状を本明細書ではフィルムと総称する。通常は、ポリエチレンテレフタレート、ポリエチレンナフタレート等のポリエステル系のフィルムが透明性、耐熱性がよくコストも安いので好適に使用され、ポリエチレンテレフタレートが最適である。
【００１５】
透明フィルム１は、これら樹脂を主成分とする共重合樹脂、または、混合体（アロイを含む）、若しくは複数層からなる積層体であっても良い。該透明フィルム１は、延伸フィルムでも、未延伸フィルムでも良いが、強度を向上させる目的で、一軸方向または二軸方向に延伸したフィルムが好ましい。該透明フィルム１の厚さは、通常、１２〜１０００μｍが適用できるが、５０〜７００μｍが好適で、１００〜５００μｍが最適である。透明フィルム１の厚さが１２μｍ未満では、機械的強度が不足して反りやたるみなどが発生する虞があり、１０００μｍを超えると、透光性が悪くなったり、過剰な性能となってコスト的にも無駄であったりする。
【００１６】
透明フィルム１の表面には、めっきにより形成された金属層２と透明フィルム１との接着性を高め、剥離を防ぐために、平均高さ０．１μｍ以下の多数の凹凸を設ける。このような凹凸を形成するには、例えば、アルカリやクロム酸によるエッチング処理、またはサンドブラスト処理のように、透明フィルム１の表面を削ることにより凹凸を作る方法が挙げられ、さらにはフィルム樹脂にフィラーを含有させる方法も挙げられる。この中でもフィルム樹脂にフィラーを含有させる方法が、工程付加も少なく好ましい。
【００１７】
フィラーを含有した樹脂をフィルム状に形成する方法として、二軸延伸法などが挙げられ、別の方法として、コーティング法なども挙げられる。好ましくはフィラーを含まないフィルム上にフィラーを含む樹脂をキャストして延伸したものである。このフィラーとしては平均粒径が０．５μｍ以下であることが好ましく、０．２μｍ以下であることがより好ましい。フィラー粒径が０．２μｍ未満では、凹凸の形成が不十分となり、金属層２の接着性が悪くなる虞があり、フィラー粒径が０．５μｍを超える場合は、透光性が悪くなり、ディスプレイ用の電磁波シールド材としての視認性が低下してしまう。
【００１８】
また、フィラーの材質としては、ポリメタクリル酸エステル、ポリアクリレート、ポリスチレン、ポリエチレンのような有機物であってもよく、マイカ、タルク、アルミナ、炭酸カルシウム、ガラス、シリカ、カオリン、アルミノシリケートのような無機物であっても良いが、透明シート１を構成する樹脂と、フィラーとの光の屈折率の差が、０．１５以下であることが好ましい。この光の屈折率の差が０．１５を超えると、透光性が悪くなる虞がある。光の屈折率の差が０．１５以下となるような、透明フィルム１とフィラーの組み合わせとしては、透明フィルムにポリエチレンテレフタレート、フィラーにシリカもしくはアルミナを使用することが好ましい。
【００１９】
本発明のレジスト層の形成方法としては、印刷法やフォトリソグラフィー法などが挙げられ、このうち印刷法としては平面オフセット印刷、凹版オフセット印刷、グラビア印刷、スクリーン印刷、フレキソ印刷などが挙げられる。
【００２０】
フォトリソグラフィーの方法としては、透明フィルム１の表面に、レジストをコーティングやディッピングなどの方法で塗布するか、ドライフィルムをラミネートすることによって、透明シート表面に感光性レジストを前面に均一に形成する。その後に所定のパターンのフォトマスクで露光、現像する。必要であればこの後に硬化処理などをすることもできる。これにより金属層のパターンとは逆のレジストのパターンが透明フィルム上に形成される（図３）。本発明で用いられる感光性レジストには、公知公用の感光性組成物が適用でき、特に限定されるものではないが、十分な解像性を有し、剥離操作の容易なものを選択することが好ましい。
【００２１】
本発明のめっき処理としては、無電解めっきもしくは電気めっきを挙げることができ、これらを組み合わせることも可能である。また、これらの方法で形成された金属層２を酸化もしくは硫化によって黒色化することも可能である。
【００２２】
以下、本発明における金属層２を形成するための、めっき工程について、無電解メッキ法を例として、具体的に説明する。まずめっき用触媒４となる有機物や無機物を、レジスト層３を形成した透明フィルム１の表面に付与する（図４）。このめっき用触媒４として鉄、銅、ニッケル、コバルト、パラジウム等の塩化物、硫酸塩、硝酸塩、有機塩、アンモニア塩などが挙げられる。付与の方法は特に限定されず、コーティングやディッピングなどの方法を用いることができる。
【００２３】
次の工程はレジスト層３を剥離する工程であるが、剥離の方法は特に限定されず、使用したレジストに適した方法で剥離、または除去することができる。レジスト層３を剥離することにより、図５に示すように、めっき用触媒が所望のパターン状に付与された透明フィルムを得ることができる。ここに無電解めっきを施すことで、金属層２を形成し、電磁波シールドパターンと成すことができる。
【００２４】
無電解めっきは、通常行われている銅やニッケル、もしくはそれらの合金を用いる方法が挙げられる。さらにこれらを熱処理してフィルムとの接着強度を高めたり、酸化や硫化により黒色化したりすることによって、接着性や色を変化させることもできる。
【００２５】
本発明では、この無電解めっきによって形成された金属層２の上に、必要であれば、電気めっきなどの手法で、重ねて金属層を形成しても良い。電気めっきには、通常用いられる銅やニッケル、もしくはそれらの合金を使用することができる。また、さらに無電解めっきを施して導電性を高めたり、金属層２を酸化や硫化させて黒色化したりするなどにより、導電性や色を変化させることもできる。
【００２６】
本発明の金属層２のパターンは、ストライプやメッシュ状の形状を取ることができ、例えば、三角形、四角形、六角形、八角形などの多角形や円形などを複数組み合わせてメッシュ状とすることができる。この金属層２の幅Ｗは５〜５０μｍが好ましく、ラインとラインのスペースは１００〜７００μｍが好ましい。また、モアレを解消するためにバイアスをつけても良い。金属層２の幅Ｗが５μｍ未満では、導電性が不足し、十分な電磁波の遮蔽ができない虞があり、また幅Ｗが５０μｍを超えると透光性が低下する虞がある。また、ラインとラインのスペースが１００μｍ未満の場合には、透光性が低下する虞があり、スペースが７００μｍを超えた場合は、導電性が悪くなる虞がある。
【００２７】
金属層２の厚さＴは０．１〜１５μｍが好ましく、且つ、１≦Ｗ／Ｔ≦５００（金属層２の幅Ｗ、金属層２の高さＴ）を満たすものであると、他基材との貼り合わせで気泡の混入を防ぐことができる。Ｗ／Ｔが１未満では、他基材との張り合わせた時に、気泡が混入するため透光性が悪くなる虞があり、Ｗ／Ｔが５００を超えると、金属層そのものにより透光性が悪くなったり、金属層の剥がれが起き易くなったりする虞がある。
【００２８】
本発明の透明導電性フィルムには、さらにフィルムなどを積層させても良く、ディスプレイ用電磁波シールド材として用いる場合には、近赤外部吸収層、反射防止層、ハードコート層、防汚層、防眩層などを設けても良い。
【実施例】
【００２９】
以下、実施例により本発明をより詳細に説明するが、本発明はこれら実施例に限定されるものではない。尚、以下の各実施例、比較例により得られた透明導電性フィルムは、次の方法により評価をした。
【００３０】
（１）フィルム凹凸、金属層の高さT
フィルムの一部を切り出し、ミクロトームで断面方向に薄片を切り出し、レーザー顕微鏡（オリンパス株式会社製  ＬＥＸＴ  ＯＬＳ３０００）を用いて観察、測定した。
（２）金属層の幅Ｗ
透明導電性フィルムの金属層の面から、レーザー顕微鏡（オリンパス株式会社製  ＬＥＸＴ  ＯＬＳ３０００）を用いて金属層の幅を測定した。
（３）導電性
三菱化学株式会社製ロレスタＡＰ（４端針法）を用いて測定した。
（４）透過率
分光顕微鏡（大塚電子株式会社製  ＭＣＰＤ２０００）にて、波長４００〜７００nmの光（可視光線）の透過率を測定した。
【００３１】
［実施例１］厚さ１００μｍのポリエチレンテレフタレート（ＰＥＴ）フィルム（透光率９２％、屈折率１．５５）表面に平均粒径０．１μｍのシリカ（屈折率１．４６）を含んだ層を積層させることにより、平均高さ０．０５μｍの凹凸を持つ透明フィルムを得た。このフィルム表面に感光性レジスト（太陽インキ製造株式会社製  ＰＥＲ２０  ＳＣ０３）を１０μｍの厚さで塗布し、露光、現像することにより３００×３００μｍのレジストブロックが２０μｍの間隔で並んだフィルムを作成した。次に、フィルム表面に無電解めっき触媒（パラジウム触媒溶液：奥野製薬株式会社製  ＯＰＣ−８０  キャタリスト）を付与し、５％ＮａＯＨ水溶液を剥離溶液としてレジストを剥離し、無電解銅めっき（無電解めっき液：奥野製薬株式会社製  ＯＰＣ−７５０無電解銅  Ｍ）を施して透明導電性フィルムを得た。さらに電解銅めっき液（硫酸銅水溶液）を用いて電気銅めっき処理を施して、金属層の幅Ｗが２０μｍ、金属層の厚さＴが５μｍ、Ｗ／Ｔ＝４である本発明の透明導電性フィルムを得た。さらに、この透明導電性フィルム表面にＥＶＡ系接着剤を塗布し、反射防止層を持ったＰＥＴフィルムと張り合わせた。
【００３２】
［実施例２］ＰＥＴフィルム（透光率９２％、屈折率１．５５）表面に平均粒径０．１μｍのアルミナ（屈折率１．５６）を含んだ層を積層させることにより、平均高さ０．０５μｍの凹凸を持つ透明フィルムを得た。このフィルム表面に感光性レジスト（太陽インキ製造株式会社製  ＰＥＲ２０  ＳＣ０３）を１０μｍの厚さで塗布し、露光、現像することにより３００×３００μｍのレジストブロックが２０μｍの間隔で並んだフィルムを作成した。次に、実施例１と同様の方法で無電解銅めっき処理を施して透明導電性フィルムを得た。さらに電気銅めっきを施して、金属層の幅Ｗが２０μｍ、金属層の厚さＴが５μｍ、Ｗ／Ｔ＝４である本発明の透明導電性フィルムを得た。さらに、この透明導電性フィルム表面にＥＶＡ系接着剤を塗布し、反射防止層を持ったＰＥＴフィルムと張り合わせた。
【００３３】
［実施例３］ＰＥＴフィルム（透光率９２％、屈折率１．５５）表面に平均粒径０．１μｍのシリカ（屈折率１．４６）を含んだ層を積層させることにより、平均高さ０．０５μｍの凹凸を持つ透明フィルムを得た。このフィルム表面に感光性レジスト（太陽インキ製造株式会社製  ＰＥＲ２０  ＳＣ０３）を１０μｍの厚さで塗布し、露光、現像することにより１００×１００μｍのレジストブロックが５０μｍの間隔で並んだフィルムを作成した。次に、実施例１と同様の方法で無電解銅めっき処理を施して、金属層の幅Ｗが５０μｍ、金属層の厚さＴが０．１μｍ、Ｗ／Ｔ=５００である本発明の透明導電性フィルムを得た。さらに、この透明導電性フィルム表面にＥＶＡ系接着剤を塗布し、反射防止層を持ったＰＥＴフィルムと張り合わせた。
【００３４】
［実施例４］ＰＥＴフィルム（透光率９２％、屈折率１．５５）表面にクロム酸エッチング処理を施すことにより、平均高さ０．０５μｍの凹凸を持つ透明フィルムを得た。このフィルム表面に感光性レジスト（太陽インキ製造株式会社製  ＰＥＲ２０  ＳＣ０３）を１０μｍの厚さで塗布し、露光、現像することにより３００×３００μｍのレジストブロックが２０μｍの間隔で並んだフィルムを作成した。次に、実施例１と同様の方法で無電解銅めっき処理を施し、さらに電気銅めっきを施して、金属層の幅Ｗが２０μｍ、金属層の厚さＴが５μｍ、Ｗ／Ｔ＝４である本発明の透明導電性フィルムを得た。さらに、この透明導電性フィルム表面にＥＶＡ系接着剤を塗布し、反射防止層を持ったＰＥＴフィルムと張り合わせた。
【００３５】
［実施例４］ＰＥＴフィルム（透光率９２％、屈折率１．５５）表面に平均粒径０．１μｍの酸化チタン（屈折率２．７５）を含んだ層を積層させることにより、平均高さ０．０５μｍの凹凸を持つ透明フィルムを得た。このフィルム表面に感光性レジスト（太陽インキ製造株式会社製  ＰＥＲ２０  ＳＣ０３）を１０μｍの厚さで塗布し、露光、現像することにより３００×３００μｍのレジストブロックが２０μｍの間隔で並んだフィルムを作成した。次に、実施例１と同様の方法で無電解銅めっき処理を施して、透明導電性フィルムを得た。さらに電気銅めっきを施して、金属層の幅Ｗが２０μｍ、金属層の厚さＴが５μｍ、Ｗ／Ｔ＝４である導電性フィルムを得た。さらに、この透明導電性フィルム表面にＥＶＡ系接着剤を塗布し、反射防止層を持ったＰＥＴフィルムと張り合わせた。
【００３６】
［比較例１］ＰＥＴフィルム（透光率９２％、屈折率１．５５）表面に、スクリーン印刷によりパラジウム触媒インクを線幅３０μｍ、スペース３００μｍの正方形格子パターンで印刷した。このフィルム実施例１と同様の方法で無電解銅めっき処理を施して、金属層の幅Ｗが３０μｍ、金属層の厚さＴが２０μｍ、Ｗ／Ｔ＝０．６７である透明導電性フィルムを得た。さらに、この透明導電性フィルム表面にＥＶＡ系接着剤を塗布し、反射防止層を持ったＰＥＴフィルムと張り合わせた。
【００３７】
［比較例２］ＰＥＴフィルム（透光率９２％、屈折率１．５５）表面に平均粒径０．１μｍのシリカ（屈折率１．４６）を含んだ層を積層させることにより、平均高さ０．０５μｍの凹凸を持つ透明フィルムを得た。このフィルム表面に感光性レジスト（太陽インキ製造株式会社製  ＰＥＲ２０  ＳＣ０３）を１０μｍの厚さで塗布し、露光、現像することにより３００×３００μｍのレジストブロックが７０μｍの間隔で並んだフィルムを作成した。次に、実施例１と同様の方法で無電解銅めっき処理を施して、金属層の幅Ｗが７０μｍ、金属層の厚さＴが０．１μｍ、Ｗ／Ｔ＝７００である透明導電性フィルムを得た。さらに、この透明導電性フィルム表面にＥＶＡ系接着剤を塗布し、反射防止層を持ったＰＥＴフィルムと張り合わせた。
【００３８】
［比較例３］ＰＥＴフィルム（透光率９２％、屈折率１．５５）表面に平均粒径１μｍのシリカ（屈折率１．４６）を含んだ層を積層させることにより、平均高さ０．８μｍの凹凸を持つ透明フィルムを得た。このフィルム表面に感光性レジスト（太陽インキ製造株式会社製  ＰＥＲ２０  ＳＣ０３）を１０μｍの厚さで塗布し、露光、現像することにより３００×３００μｍのレジストブロックが２０μｍの間隔で並んだフィルムを作成した。次に、実施例１と同様の方法で無電解銅めっき処理を施して、透明導電性フィルムを得た。さらに電気銅めっきを施して、金属層の幅Ｗが２０μｍ、金属層の厚さＴが４０μｍ、Ｗ／Ｔ＝０．５である導電性フィルムを得た。さらに、この透明導電性シート表面にＥＶＡ系接着剤を塗布し、反射防止層を持ったＰＥＴフィルムと張り合わせた。
【００３９】
［比較例４］ＰＥＴフィルム（透光率９２％、屈折率１．５５）表面にサンドブラスト処理を施すことにより、平均高さ０．５μｍの凹凸を持つ透明フィルムを得た。このフィルム表面に感光性レジスト（太陽インキ製造株式会社製  ＰＥＲ２０  ＳＣ０３）を１０μｍの厚さで塗布し、露光、現像することにより３００×３００μｍのレジストブロックが２０μｍの間隔で並んだフィルムを作成した。次に、実施例１と同様の方法で無電解銅めっき処理を施して、透明導電性フィルムを得た。さらに電気銅めっきを施して、金属層の幅Ｗが２０μｍ、金属層の厚さＴが５μｍ、Ｗ／Ｔ＝４である本発明の透明導電性フィルムを得た。さらに、この透明導電性フィルム表面にＥＶＡ系接着剤を塗布し、反射防止層を持ったＰＥＴフィルムと張り合わせた。
【００４０】
［比較例５］凹凸のないＰＥＴフィルム表面（透光率９２％、屈折率１．５５）に感光性レジスト（太陽インキ製造株式会社製  ＰＥＲ２０  ＳＣ０３）を１０μｍの厚さで塗布し、露光、現像することにより３００×３００μｍのレジストブロックが２０μｍの間隔で並んだフィルムを作成した。次に、実施例１と同様の方法で無電解銅めっき処理を施して、透明導電性フィルムを得た。さらに電気銅めっきを施して、金属層の幅Ｗが２０μｍ、金属層の厚さＴが５μｍ、Ｗ／Ｔ＝４である本発明の透明導電性フィルムを得た。さらに、この透明導電性フィルム表面にＥＶＡ系接着剤を塗布し、反射防止層を持ったＰＥＴフィルムと張り合わせた。
【００４１】
実施例１〜５、比較例１〜５で得られた透明導電性フィルムを評価し、その結果を表１にまとめた。
【００４２】
【表１】
2006302998.tif 000003
【図面の簡単な説明】
【００４３】
【図１】この発明の透明導電性フィルムの一実施例を示す断面図
【図２】この発明の透明導電性フィルムの一実施例を示す平面図
【図３】この発明の透明導電性フィルムの製造工程（レジスト層形成）を示す断面図
【図４】この発明の透明導電性フィルムの製造工程（めっき用触媒の付与）を示す断面図
【図５】この発明の透明導電性フィルムの製造工程（レジスト層の剥離）を示す断面図
【符号の説明】
【００４４】
１  透明フィルム
２  金属層
３  レジスト層
４  めっき用触媒
Ｗ  金属層２の幅
Ｔ  金属層２の高さ
【図１】
2006302998.tif 000004
【図２】
2006302998.tif 000005
【図３】
2006302998.tif 000006
【図４】
2006302998.tif 000007
【図５】
2006302998.tif 000008